(57)【要約】  【課題】セラミックベース部材と金属製リッド部材とを気密封着する際に全高寸法を高めない溶接部材を使用する薄型化の電子部品用パッケージを提供する。  【解決手段】セラミックベース部材１１と金属製リッド部材１２とが溶接部材であるメタライズ層１３と積層めっきのＣｕめっき層２１およびＡｇめっき層２２の介在により一対の溶接ローラ１４により連続的にスポット溶接するシーム溶接で気密封着した電子部品用パッケージである。ここで、金属製リッド部材１２は、コバール材２０に銅Ｃｕめっき層２１を下地とし、この下地上に銀Ａｇめっき層２２を施して構成する。また、セラミックベース部材１１にはメタライズ層１３がベース側壁部１５の端面に形成され、このメタライズ層１３はタングステンＷ上にニッケルＮｉめっきして構成している。【選択図】  図１
2007142231.tif 000002
【特許請求の範囲】
【請求項１】
側壁部で囲繞された開口容器を形成するセラミックベース部材と、前記開口容器を閉止する金属製リッド部材と、前記セラミックベース部材および前記金属製リッド部材との間に配置した溶接部材とを具備し、前記セラミックベース部材と前記金属製リッド部材を前記溶接部材の介在によりシーム溶接した電子部品用パッケージであって、前記溶接部材は前記セラミックベース部材の側壁部端面に設けたメタライズ層および前記金属製リッド部材の表面に設けた銅Ｃｕめっき層および銀Ａｇめっき層の積層めっきであることを特徴とする電子部品用パッケージ。
【請求項２】
前記メタライズ層はタングステンＷにニッケルＮｉめっきして形成し、前記めっき積層は前記金属製リッド部材のコバール金属板に下地のＣｕめっき層とその上にＡｇめっき層を形成したことを特徴とする請求項１に記載の電子部品用パッケージ。
【請求項３】
前記金属製リッド部材の前記積層めっきはＣｕめっき層が３〜４０μｍ、Ａｇめっき層が０．３〜１５．０μｍの範囲内で形成したことを特徴とする請求項２に記載の電子部品用パッケージ。
【請求項４】
側壁部で囲繞された開口容器を形成するセラミックベース部材と、前記開口容器を閉止する金属製リッド部材と、前記セラミックベース部材および前記金属製リッド部材との間に配置した溶接部材とを具備し、前記セラミックベース部材と金属製リッド部材を前記溶接部材の介在によりシーム溶接した電子部品用パッケージの製造方法において、前記溶接部材は前記セラミックベース部材の側壁端面に形成したメタライズ層と、前記金属製リッド部材のコバール表面に形成した下地のＣｕめっき層およびその上のＡｇめっき層からなる積層めっきであり、前記セラミックベース部材の開口容器を閉止するよう前記金属製リッド部材を所定位置に配置し、前記金属製リッド部材の対向辺部に一対のローラ電極を当接して加圧しつつ通電して連続的にスポット溶接することを特徴とする電子部品用パッケージの製造方法。
【発明の詳細な説明】
【技術分野】
【０００１】
本発明は、セラミックベース部材と金属製リッド部材をそれぞれの部材に形成したメタライズ層とめっき積層の溶接部材を介在してシーム溶接した電子部品用パッケージおよびその製造方法に関し、特に、量産化と薄型化に好適なめっき層を形成した金属製リッド部材による電子部品用パッケージおよびその製造方法に関する。
【背景技術】
【０００２】
水晶振動子・フィルタ・発振器などの電子部品デバイスは、所定のパッケージに水晶片・圧電デバイス片を収容するが、表面実装するパッケージとしてはベースおよびリッドの組み合わせで可及的な薄型化が追求されている。たとえば、特許文献１に示されるようなセラミック容器に金属製の蓋部材を溶接するに際し、蓋部材の周縁部に配設した封止部材のろう材と、セラミック容器の外周枠の上面に形成したメタライズ部とを介して気密封着する電子部品用パッケージが知られている。この電子部品用パッケージは小型化パッケージとして、辺部の長さ３．２ｍｍ以下、厚さ１．０ｍｍ以下であると共に外周枠の厚さが０．３乃至０．５ｍｍでセラミック容器の一方の辺部のみにシーム溶接用電極を当接しシーム溶接が施されることを開示する。
【特許文献１】特開２００５−１２９６１１号
【０００３】
一方、従来のセラミックベース１とＫＶ金属リッド２からなるパッケージでは、図３および図４に示すように、容器本体であるセラミックベース１と容器開口をカバーするＮｉめっきを施した金属リッド２（図４参照）とを気密封着するために、セラミックベース１に額縁状の溶接用ＫＶリング３を銀ろう付けしていた。そして、溶接ローラ４を金属リッド２に当接してシーム溶接している。この場合に、溶接用リング３は高温ろう材であるので溶接部温度は１４００〜１５００℃にしてコバールおよびＮｉめっきを溶融させて接着している。また、溶接用ＫＶリングを用いない場合には溶接部温度を低くするために、図５に示すように、セラミックベース５の容器カバー材にＮｉめっきを施したＫＶ金属リッド６を用い、セラミックベース５に形成したメタライズ層７の上に銀ろうのワッシャ８を介在してセラミックベース５と金属リッド６とをシーム溶接により接着している。この場合、溶接部温度は７８０〜９６０℃となるが、セラミックパッケージのシーム溶接は、セラミックベース５のメタライズ層７と銀ろう溶接リング８を介して溶着接着する。
【発明の開示】
【発明が解決しようとする課題】
【０００４】
ところが、上述する従来方法は溶接用ＫＶリングや銀ろうワッシャ等の溶着部材を介在して用いるのでこれらの溶着部材の厚み分だけパッケージの全高が厚くなり、可及的薄型化への問題点として残されている。パッケージの全高を薄くするために、特許文献１や図３および図５に示されたパッケージ構造における溶着部材を省略することも考えられるが、溶着部材を使用せずにセラミックパッケージのメタライズ部やメタライズ層のみで直接にシーム溶接をすると、熱衝撃により溶接の信頼性が損なわれ、亀裂等が生じて気密性を損なうことになる。それゆえに、従来方法のパッケージにおいては、たとえメタライズ層を備えているものでも溶接リングなどの高温ろう材の介在が要求され、薄型化パッケージの阻害要因となっていた。
【０００５】
したがって、本発明は上記の欠陥に鑑みて提案されたものであり、セラミックベース部材と金属製リッド部材とを気密封着する場合、溶接リングや高温ろう材のワッシャを用いずに積層めっきとメタライズ層を溶接部材として用いた新規かつ改良された電子部品用パッケージの提供を目的とする。また、セラミックベース部材のメタライズ層と金属製リッド部材に設けた積層めっきとを溶着する際にシーム溶接により気密封着する改良された電子部品用パッケージの製造方法を提案することを目的とする。
【課題を解決するための手段】
【０００６】
本発明によれば、側壁部で囲繞された開口容器を形成するセラミックベース部材と、この開口容器を閉止する金属製リッド部材と、セラミックベース部材および金属製リッド部材との間に配置した溶接部材とを具備し、セラミックベース部材と金属製リッド部材を溶接部材の介在によりシーム溶接した電子部品用パッケージであって、溶接部材はセラミックベース部材の側壁部端面に設けたメタライズ層および金属製リッド部材の表面に設けた銅Ｃｕめっき層および銀Ａｇめっき層の積層めっきであることを特徴とする電子部品用パッケージが提供される。この場合に、メタライズ層はタングステンＷにニッケルＮｉめっきして形成し、めっき積層は金属製リッド部材のコバール金属板に下地のＣｕめっき層とその上にＡｇめっき層を設けたことを特徴とする。また、好ましくは、金属製リッド部材の積層めっきはＣｕめっき層が３〜４０μｍ、Ａｇめっき層が０．３〜１５．０μｍの範囲内で形成したことを特徴とする電子部品用パッケージを開示する。
【０００７】
本発明の薄型化した電子部品用パッケージは、側壁部で囲繞された開口容器を形成するセラミックベース部材と、開口容器を閉止する金属製リッド部材と、セラミックベース部材および金属製リッド部材との間に配置した溶接部材とを具備する。この電子部品用パッケージの製造方法は、セラミックベース部材と金属製リッド部材との間に介在した溶接部材をシーム溶接する製造方法であって、溶接部材はセラミックベース部材の側壁端面に形成したメタライズ層と、金属製リッド部材のコバール表面に形成した下地のＣｕめっき層およびその上のＡｇめっき層からなる積層めっきで構成される。ここで、シーム溶接は、セラミックベース部材の開口容器を閉止するよう金属製リッド部材を所定位置に配置した後、金属製リッド部材の対向辺部に一対のローラ電極を当接して加圧しつつ通電して連続的にスポット溶接することを特徴とする。換言すると、コバー材にＣｕおよびＡｇのめっき層を積層形成した金属製リッド部材とセラミックベース部材の側壁部端面部分に設けたタングステンにＮｉめっきを施したメタライズ層をシーム溶接により気密封着するが、金属リッド部材の積層めっきのＡｇめっき層は、下地のＣｕめっき層に溶け込んでＡｇＣｕのろう材として作用すると考えられる。すなわち、約９６０℃の銀Ａｇの溶融温度が、Ａｇが下地のＣｕに溶け込みＡｇＣｕろう材として作用するため、実際には９６０℃に上昇する前にＡｇとＣｕが拡散し、共晶点の約７８０℃近くでシーム溶接が可能になると考えられる。なお、溶接部材はセラミックベース部材の側壁端面にＷ材にＮｉめっきを施したメタライズ層であり、金属製リッド部材のコバール材にＣｕめっきを３〜４０μｍのＣｕめっき層の下地上にＡｇめっき層を０．３〜１５．０μｍの厚さで形成した積層めっきである。なお、Ａｇ−Ｃｕ共晶の比率は７２：２８であり、それぞれＡｇが１０．５で、Ｃｕが８．９８の密度を有するので、上述するめっき層の厚さとしては下地のＣｕめっき層が比較的厚い割合となっている。
【発明の効果】
【０００８】
本発明の電子部品用パッケージは金属製リッド部材とセラミックベース部材とを両部材間に介在する積層めっきとメタライズ層で気密封着したものであり、パッケージ全高を薄くする。また、従来の溶接用リングや銀ろうワッシャを使用せず、量産化に有利なめっき処理で実施できるので部品点数を減らし、作業を簡素化して効率化でき、ローコスト化にも有利となる。特に、金属製リッド部材はコバール材にＣｕめっき層を下地とし、この上にＡｇめっき層を形成するので、気密封着する際のシーム溶接でＡｇがＣｕに拡散し、ＡｇＣｕとなって共晶点７８０℃近くでの溶着を可能にする。この温度は、Ａｇの溶融温度である９６０℃より低く、約７８０℃の共晶点近くでのシーム溶接による気密性の確保に寄与する。
【発明を実施するための最良の形態】
【０００９】
図１は本発明の実施の形態である電子部品用パッケージ１０であり、セラミックベース部材１１と金属製リッド部材１２とが溶接部材であるメタライズ層１３と積層めっきのＣｕめっき層２１およびＡｇめっき層２２の介在により一対の溶接ローラ１４により連続的にスポット溶接するシーム溶接で気密封着した状態を示している。ここで、金属製リッド部材１２は、図２に部分的拡大断面を示すように、コバール材２０に銅Ｃｕめっき層２１を下地とし、この下地上に銀Ａｇめっき層２２を施して構成する。また、セラミックベース部材１１はアルミナ材で側壁部１５により囲繞された容器部分１６を設け、メタライズ層１３がベース側壁部１５の端面に形成され、このメタライズ層１３は従来と同様にタングステンＷ上にニッケルＮｉめっきして構成している。両部材の気密封着は、図１に示すように、一対の溶接ローラ１４により通電して連続的スポット溶接する際に、本発明においては、Ａｇが下地のＣｕに拡散してＡｇＣｕのろう材となり、その共晶点７８０℃近くで融着が生じて気密的に封着できる。したがって、金属製リッド部材のコバール表面にＣｕめっき層およびＡｇめっき層の積層めっきを施して溶接部材として、溶接用リングやろう材ワッシャを使用することなく、小型薄型化の電子部品用パッケージが実現でき、組立の簡素化と作業の容易を図り、経済的に有利になるなどの実用的効果が発揮される。
【実施例】
【００１０】
以下、本発明に係る実施例について図１および図２を参照して詳述する。本発明は薄型化に好適な電子部品用パッケージ１０であり、携帯電話機等の移動体通信機器に使用される圧電振動子やＳＡＷフィルタ等の圧電部品を含む電子デバイスに用いる電子部品用パッケージである。このパッケージ１０はセラミックベース部材１１と金属製リッド部材１２との間に介在した積層めっきとメタライズ層の溶接部材とを具備して構成される。メタライズ層１３はベース部材１１の側壁部１５端面に設けられているが、通常、セラミックベース部材の製造過程でアルミナのグリーンシートを積層して焼結処理する際に側壁部端面にタングステンとガラス粉末を混練した金属ペーストの付加によりタングステンＷの層を設け、セラミックベース部材の完成後にこのタングステン上にＮｉめっきを施して形成する。一方、金属製リッド部材側の積層めっきは、図２に部分的拡大断面を示すように、鉄Ｆｅ−ニッケルＮｉ−コバルトＣｏ系合金のコバール材２０に銅Ｃｕめっき層２１を下地として形成し、この下地上に銀Ａｇめっき層２２を形成する。この積層めっきを含む溶接部材の介在は、一対の溶接ローラ１４によるシーム溶接を可能にする。先ず、セラミックベース部材の開口容器を閉止するよう金属製リッド部材を所定位置に配置される。次いで、金属製リッド部材の対向辺部に一対のローラ電極１４を当接して加圧しつつ通電して連続的にスポット溶接する。連続的にスポット溶接することで両部材を気密封着するシーム溶接が行われる。ここで、金属製リッド部材１２の積層めっきは、各めっきの厚さはがＣｕめっき層が３〜４０μｍ、Ａｇめっき層が０．３〜１５．０μｍの範囲内とすることで満足なシーム溶接を経済的に有利な状態で実現できることが判明した。シーム溶接による加熱過程でＡｇがＣｕに溶け込みＡｇがＣｕに拡散してＡｇＣｕ系ろう材として作用するが、その場合、下地のＣｕめっき層は表面側のＡｇめっき層に比べて充分に厚くすることが必要である。具体的には、電子部品用パッケージの容器部分に収容する圧電部品等の周波数特性の安定化のために、容器内部は高真空状態や不活性ガスを封入した状態にして気密封着される。
【００１１】
セラミックベース部材１１のメタライズ層１３と金属製リッド部材１２の特定めっき層による積層めっきとが重ね合わせられて、金属製リッド部材１２の対向する辺部に沿って、一対の溶接ローラ１４が当接される。この溶接ローラ１４は電極として加圧し、溶接部材を通して通電され、それにより溶接部材が融着するので連続的なスポット溶接が行われ、その結果シーム溶接が行われる。シーム溶接は短時間での封止が可能であることと電子部品用パッケージの予備的加熱が不要であるので生産性向上に寄与しローコスト化に役立つ。また、封着部分のみの加熱であるので電子部品全体への熱衝撃が緩和され、セラミックベース部材１１の熱歪による破損などの不具合が発生せず、電気的特性の長期安定化に優れた電子部品用パッケージを提供する。
【００１２】
本発明の電子部品用パッケージの製造方法において、メタライズ層１３と金属製リッド部材のＣｕめっき層およびＡｇめっき層の積層めっきとが、一対の溶接ロ−ラ１４によりシーム溶接されるので、セラミックベース部材１１に対する熱的影響が緩和され、セラミックベース部材の損傷を回避する。特に、ＡｇＣｕ系ろう材として作用し、その共晶温度の約７８０℃で融着する点において、シーム溶接の有効性が効果的に発揮されて実用的効果が得られる。
【図面の簡単な説明】
【００１３】
【図１】本発明に係る実施例の電子部品用パッケージの組立工程を含む断面図である。
【図２】同じく図１に示すパッケージに用いる金属製リッド部材の拡大部分断面図である。
【図３】従来の製造方法による電子部品用パッケージの組立工程を示す断面図である。
【図４】同じく図３に示す従来のパッケージに用いる金属リッドの拡大部分断面図である。
【図５】同じく従来の異なる製造方法によるパッケージの組立工程を示す断面図である。
【符号の説明】
【００１４】
１０…電子部品用パッケージ、    １１…セラミックベース部材、
１２…金属製リッド部材、    １３…メタライズ層、    １４…一対の溶接ローラ、
１５…側壁部、    １６…容器部分、  ２０…コバール材、    ２１…銅Ｃｕめっき層、  
２２…銀Ａｇめっき層。
【図１】
2007142231.tif 000003
【図２】
2007142231.tif 000004
【図３】
2007142231.tif 000005
【図４】
2007142231.tif 000006
【図５】
2007142231.tif 000007